(57)【特許請求の範囲】
【請求項１】
弾性塗膜積層体と、該弾性塗膜積層体上に形成されてなる含フッ素樹脂塗膜層とからなり、該含フッ素樹脂塗膜層が、含フッ素重合体とアクリル重合体との複合粒子であって４〜１８ｍｇＫＯＨ／ｇの酸価をもつ複合粒子を含む塗料により形成されてなり、
前記弾性塗膜積層体を構成する弾性塗膜層を形成する弾性塗料が、アクリルゴム系塗料である弾性塗膜積層構造。
【請求項２】
前記複合粒子を構成する含フッ素重合体が、フッ化ビニリデン／テトラフルオロエチレン／クロロトリフルオロエチレン共重合体、フッ化ビニリデン／ヘキサフルオロプロピレン共重合体、フッ化ビニリデン／テトラフルオロエチレン／ヘキサフルオロプロピレン共重合体、フッ化ビニリデン／クロロトリフルオロエチレン共重合体またはフッ化ビニリデン／テトラフルオロエチレン／パーフルオロ（アルキルビニルエーテル）共重合体である請求項１記載の弾性塗膜積層構造。
【請求項３】
前記複合粒子を構成するアクリル重合体が、メチルメタクリレートとブチルアクリレートとアクリル酸の共重合体である請求項１又は２記載の弾性塗膜積層構造。
【請求項４】
前記複合粒子の酸価が６〜１５ｍｇＫＯＨ／ｇである請求項１〜３のいずれか１項に記載の弾性塗膜積層構造。
【発明の詳細な説明】
【技術分野】
【０００１】
本発明は、フッ素樹脂塗膜を含む弾性塗膜積層構造に関する。
【背景技術】
【０００２】
たとえば家屋やマンションの壁材や屋根、屋上などでは、コンクリートなどの基材の経時劣化や温度変化によってクラックが生じ、漏水などの問題が発生するため、塗装としてそうした基材の寸法変化に追従可能な弾性塗膜を形成することが一般的である。同様な問題は熱膨張や収縮が大きな硬質基材である金属、ガラス、セラミックス、プラスチックなどの塗装においても生ずる。
【０００３】
そうした弾性塗膜構造としては、たとえば硬質基材上にプライマー層、ついでアクリルゴム系塗膜等の非フッ素系弾性塗膜層を形成することが行われており（特許文献１および特許文献２）、さらに必要に応じてウレタン系塗料をトップコートすることも知られている。
【先行技術文献】
【特許文献】
【０００４】
【特許文献１】特開昭６０−１９５１６３号公報
【特許文献２】特許第３１６１５９３号明細書
【発明の概要】
【発明が解決しようとする課題】
【０００５】
非フッ素系弾性塗膜は、硬質基材との追従性がよく、クラックを生じにくいという利点があるが、耐侯性に劣るという問題がある。そこで、耐候性に優れたフッ素系樹脂塗料をオーバーコートすることも考えられるが、これまで知られているフッ素系樹脂塗膜は他材との密着性が十分ではない傾向にあり、必要な追従性が達成できず、界面剥離が生じてしまうという問題がある。
【０００６】
本発明は、かかる課題を解消するべく完成されたものであり、耐侯性および弾性塗膜積層体との密着性、追従性に優れた弾性塗膜積層構造を提供することを目的とする。
【課題を解決するための手段】
【０００７】
本発明は、弾性塗膜積層体と、該弾性塗膜積層体上に形成されてなる含フッ素樹脂塗膜層とからなり、該含フッ素樹脂塗膜層が、含フッ素重合体とアクリル重合体との複合粒子であって４〜１８ｍｇＫＯＨ／ｇの酸価をもつ複合粒子を含む塗料により形成されてなる弾性塗膜積層構造に関する。
【発明の効果】
【０００８】
本発明によれば、耐侯性および弾性塗膜積層体との密着性、追従性に優れた含フッ素樹脂塗膜層を有する弾性塗膜積層構造を提供することができる。
【発明を実施するための形態】
【０００９】
本発明の弾性塗膜積層構造は、弾性塗膜積層体と、該弾性塗膜積層体上に形成されてなる含フッ素樹脂塗膜層とからなり、該含フッ素樹脂塗膜層が、含フッ素重合体とアクリル重合体との複合粒子であって４〜１８ｍｇＫＯＨ／ｇの酸価をもつ複合粒子を含む塗料により形成されてなることを特徴とする。
【００１０】
以下、各要素について説明する。
【００１１】
（弾性塗膜積層体）
弾性塗膜積層体は、硬質基材に弾性塗膜層が形成されているものであれば特に限定されない。
【００１２】
硬質基材としては、コンクリート、スレート、タイル、サイディングボードなどの建築物の内外壁や屋根材、屋上に使用されている基材のほか、金属、ガラス、プラスチックス、セラミックスなどの板材や物品が例示できる。
【００１３】
硬質基材上に形成される弾性塗膜層としては、従来公知の弾性塗料を用いた単層でもよいが、プライマー層を介して、要すればさらにトップコート層を設けた多層構造の弾性塗膜層であってもよい。
【００１４】
弾性塗料としては、たとえばアクリルゴム系塗料、ウレタン系塗料、シリコーン系塗料などが例示できるが、これらに限定されるものではない。
【００１５】
プライマーとしては、従来公知のプライマー用塗料、たとえばエポキシ樹脂、ウレタン樹脂、アクリル樹脂、シリコーン樹脂、ポリエステル樹脂をバインダーとする塗料などがあげられる。
【００１６】
本発明においては、弾性塗膜積層体上に含フッ素樹脂塗膜層を設けるので、弾性塗膜積層体には必ずしもトップコートを必要としないが、たとえば既設の弾性塗膜上に含フッ素樹脂塗膜層を設ける場合、すなわち補修に用いる場合には、必然的にトップコートが存在している。その場合、既設のトップコートを既設の弾性塗膜と含フッ素樹脂塗膜層との密着性を向上させるためのプライマー層または接着剤層として用いてもよい。
【００１７】
弾性塗膜積層体のトップコートとしては、たとえばアクリル塗膜層、ウレタン塗膜層、シリコーン塗膜層などがあげられる。
【００１８】
具体的な弾性塗膜積層体としては、たとえばつぎの積層構造が例示できるが、これらのみに限定されるものではない。
弾性塗膜積層体１
硬質基材：コンクリート
プライマー層：アクリル樹脂系塗膜
弾性塗膜層：アクリルゴム系弾性塗膜
トップコート層：ウレタン系塗膜層
弾性塗膜積層体２
硬質基材：モルタル
プライマー層：アクリル樹脂系塗膜
弾性塗膜層：アクリルゴム系弾性塗膜
トップコート層：シリコーン系塗膜層
弾性塗膜積層体３
硬質基材：窯業系サイデリングボード
プライマー層：アクリル樹脂系塗膜
弾性塗膜層：ウレタン系塗膜
トップコート層：シリコーン系塗膜層
【００１９】
弾性塗膜積層体における各塗膜層の厚さは特に限定されず、用途や施工場所に応じて、適宜選定すればよい。
【００２０】
（含フッ素樹脂塗膜層）
含フッ素樹脂塗膜層は、含フッ素重合体とアクリル重合体との複合粒子であって４〜１８ｍｇＫＯＨ／ｇの酸価をもつ複合粒子を含む塗料により形成されてなることを特徴とする。
【００２１】
含フッ素重合体とアクリル重合体との複合粒子は、含フッ素重合体粒子の存在下にアクリル系単量体を重合させることにより製造できる。
【００２２】
含フッ素重合体は、フルオロオレフィン単位を少なくとも１種含んでいればよい。フルオロオレフィンとしては、たとえばテトラフルオロエチレン（ＴＦＥ）、ヘキサフルオロプロピレン（ＨＦＰ）、パーフルオロ（アルキルビニルエーテル）（ＰＡＶＥ）、
【化１】
0005673288.tif 000002
などのパーフルオロオレフィン；クロロトリフルオロエチレン（ＣＴＦＥ）、フッ化ビニル（ＶＦ）、フッ化ビニリデン（ＶＤＦ）、トリフルオロエチレン、トリフルオロプロピレン、ペンタフルオロプロピレン、テトラフルオロプロピレン、ヘキサフルオロイソブテンなどの非パーフルオロオレフィンがあげられ、これらの１種または２種以上が用いられる。ＰＡＶＥとしてはパーフルオロ（メチルビニルエーテル）（ＰＭＶＥ）、パーフルオロ（エチルビニルエーテル）（ＰＥＶＥ）、パーフルオロ（プロピルビニルエーテル）（ＰＰＶＥ）などがあげられる。
【００２３】
また、官能基含有フルオロオレフィンモノマーも使用できる。官能基含有フルオロオレフィンとしては、たとえば式（１）：
ＣＸ12＝ＣＸ2−（Ｒｆ）m−Ｙ1          （１）
（式中、Ｙ1は−ＯＨ、−ＣＯＯＨ、−ＳＯ2Ｆ、−ＳＯ3Ｍ2（Ｍ2は水素原子、ＮＨ4基またはアルカリ金属）、カルボン酸塩、カルボキシエステル基、エポキシ基またはシアノ基；Ｘ1およびＸ2は同じかまたは異なりいずれも水素原子またはフッ素原子；Ｒfは炭素数１〜４０の２価の含フッ素アルキレン基または炭素数１〜４０のエーテル結合を含有する２価の含フッ素アルキレン基；ｍは０または１）で示される化合物があげられる。
【００２４】
具体例としては、たとえば
【化２】
0005673288.tif 000003
【化３】
0005673288.tif 000004
などがあげられる。
【００２５】
また、ヨウ素含有モノマー、たとえば特公平５−６３４８２号公報や特開昭６２−１２７３４号公報に記載されているパーフルオロ（６，６−ジヒドロ−６−ヨード−３−オキサ−１−ヘキセン）、パーフルオロ（５−ヨード−３−オキサ−１−ペンテン）などのパーフルオロビニルエーテルのヨウ素化物も使用できる。
【００２６】
本発明において、含フッ素重合体は、フルオロオレフィンの１種または２種以上の重合体であってもよいし、フルオロオレフィンと共重合可能な非フッ素系単量体との共重合体であってもよい。非フッ素系単量体としては、たとえばエチレン、プロピレン、イソブチレンなどのオレフィン類；エチルビニルエーテル、シクロヘキシルビニルエーテル、ヒドロキシブチルビニルエーテルなどのビニルエーテル類；アリルアルコール、アリルエーテルなどのアルケニル類；酢酸ビニル、乳酸ビニルなどのビニルエステル類；無水コハク酸、クロトン酸などのエチレン性不飽和カルボン酸類などがあげられる。
【００２７】
なかでも、好ましい含フッ素重合体としては、耐侯性が良好な点からＶＤＦ単位を含む含フッ素共重合体があげられる。具体的には、ＶＤＦ／ＴＦＥ／ＣＴＦＥ共重合体、ＶＤＦ／ＨＦＰ共重合体、ＶＤＦ／ＴＦＥ／ＨＦＰ共重合体、ＶＤＦ／ＣＴＦＥ共重合体、ＶＤＦ／ＴＦＥ／ＰＡＶＥ共重合体などが、耐侯性が良好な点から特に好ましい。
【００２８】
含フッ素重合体粒子の製造方法は特に限定されず、従来公知の乳化重合法で行うことができる。
【００２９】
含フッ素重合体と複合粒子を形成するアクリル重合体は、複合粒子に酸価を与える不飽和カルボン酸のほか、（メタ）アクリル酸エステル系単量体を含むアクリル系単量体混合物を共重合することによって得られる。
【００３０】
不飽和カルボン酸系単量体としては、たとえばアクリル酸（ＡＡ）、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニル、ウンデシレン酸などがあげられる。それらのなかでも密着性や増粘性が良好な点から、アクリル酸が好ましい。
【００３１】
（メタ）アクリル酸のエステル系単量体の具体例としては、（メタ）アクリル酸の炭素数１〜１０のアルキルエステル、たとえばメチルアクリレート、エチルアクリレート、ｎ−プロピルアクリレート、イソプロピルアクリレート、ｎ−ブチルアクリレート（ＢＡ）、メチルメタクリレート（ＭＭＡ）、ｎ−プロピルメタクリレート、エチルメタクリレート、ｎ−ブチルメタクリレート、イソプロピルメタクリレート、２−エチルへキシルアクリレート、２−エチルヘキシルメタクリレート、シクロヘキシルアクリレート、シクロヘキシルメタクリレートなどの１種または２種以上が例示できる。なかでも、含フッ素重合体との相溶性が良好な点から、ＭＭＡ、ＢＡなどが好ましい。
【００３２】
そのほか、他の共重合可能なラジカル重合性の非フッ素系単量体を併用してもよい。他の単量体としては、たとえばビニルエーテル系単量体、オレフィン系単量体、加水分解性シリル基含有ビニル系単量体、ビニルエステル系単量体などがあげられる。
【００３３】
ビニルエーテル系単量体としては、アルキルビニルエーテル類、水酸基含有ビニルエーテル類などがあげられる。
【００３４】
水酸基含有ビニルエーテルとしては、たとえば２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテル、２−ヒドロキシエチルアリルエーテル、４−ヒドロキシブチルアリルエーテル、グリセロールモノアリルエーテルなどがあげられ、弾性塗膜積層体との密着性の向上などに寄与する。
【００３５】
オレフィン系単量体としては、たとえばエチレン、プロピレン、ｎ−ブテン、イソブテン、スチレンなどがあげられ、塗膜に可とう性の向上などの特性を付与できる。
【００３６】
加水分解性シリル基含有ビニル系単量体としては、たとえばγ−メタクリロキシプロピルトリメトキシシラン、があげられ、弾性塗膜積層体との密着性の向上に寄与する。
【００３７】
ビニルエステル系単量体としては、たとえば酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニルなどのカルボン酸ビニルエステル類などがあげられ、塗膜に光沢の向上、ガラス転移温度の上昇などの特性を付与できる。
【００３８】
限定されない好ましいアクリル重合体としては、たとえばＭＭＡ／ＢＡ／ＡＡ（＝５５〜９７／２〜３５／１〜１０モル％比）があげられる。
【００３９】
含フッ素重合体粒子とアクリル重合体を複合化する方法としては、従来公知の方法が採用できる。たとえば、含フッ素重合体粒子の存在下に上記アクリル系単量体混合物を乳化重合する方法（いわゆるシード重合法）があげられる。
【００４０】
本発明で用いる複合粒子の酸価は４〜１８ｍｇＫＯＨ／ｇである。酸価が４ｍｇＫＯＨ／ｇを下回ると弾性塗膜積層体との密着性が劣り、目的とする追従性が得られない。酸価が１８ｍｇＫＯＨ／ｇを超えると耐水性が悪くなり、また貯蔵安定性が悪くなるため、好ましくない。好ましい酸価の下限としては、凍結融解性試験での耐クラックがさらに向上する点から５ｍｇＫＯＨ／ｇ、さらには弾性塗料との密着性に特に優れる点から６ｍｇＫＯＨ／ｇである。また、好ましい酸価の上限としては、弾性がさらに向上する点から１５ｍｇＫＯＨ／ｇ、さらには耐水性に特に優れる点から１２ｍｇＫＯＨ／ｇである。
【００４１】
複合粒子の酸価を本発明の範囲に調整する方法としては種々の方法が採用できる。たとえば（１）アクリル重合体中の不飽和カルボン酸単位の量を調整する方法、（２）複合粒子における含フッ素重合体とアクリル系重合体の割合を調整する方法、（３）これらの方法を組み合わせた方法などがあげられる。
【００４２】
複合粒子における含フッ素重合体とアクリル系重合体の質量比を調整することにより、上記のように酸価を調整することができるほか、耐候性や耐水性、貯蔵安定性などの特性を調整することができる。アクリル系重合体の割合を増やすと、光沢が向上する一方、耐候性が低下することがある。この観点から、たとえば含フッ素重合体とアクリル系重合体の質量比を７０／３０〜３０／７０にすることが好ましい。
【００４３】
複合粒子のフッ素含有量としては、１５〜４５質量％、この範囲にあるときに、含フッ素重合体とアクリル系重合体の相溶性が良好である。
【００４４】
また複合粒子の平均粒子径としては２５０ｎｍ以下、さらには５０〜２５０ｎｍ、特に１００〜１６０ｎｍが好ましい。前記平均粒子径が５０ｎｍ未満になると水性分散液の粘度が上昇し、高濃度の水性分散液が得られなくなる傾向があり、２５０ｎｍを超えると水性分散液の保存時に粒子の沈降や凝固を生じ、さらには塗膜調製時に光沢が出なくなる傾向がある。
【００４５】
本発明における含フッ素樹脂塗膜層を形成するフッ素樹脂塗料は、バインダー樹脂として上記複合粒子のみからなっていてもよいし、追従性に実質的な影響を与えない限り、他の樹脂または添加剤を適量で含んでいてもよい。
【００４６】
含フッ素樹脂塗料は、水性塗料の形態とすることが、塗料安定性の点から好ましい。
【００４７】
顔料入りの水性塗料組成物を調製する場合は、複合粒子の水性分散液に、あらかじめサンドミル等の顔料分散機で水、酸化チタンなどの顔料、消泡剤、顔料分散剤、ｐＨ調整剤等を分散した顔料分散体の所定量と造膜補助剤の所定量を撹拌混合したのち、増粘剤を所定量加えて混合し、その他必要な添加剤を適宜加えればよい。顔料を加えない水性塗料組成物を調製する場合は、含フッ素シード重合体粒子の水性分散液に、必要に応じ、水、造膜補助剤、消泡剤、増粘剤、ｐＨ調整剤、その他所要の添加剤を加えて公知方法で撹拌混合すればよい。
【００４８】
含フッ素樹脂塗膜層の形成方法としては従来公知の方法と条件が採用できる。たとえば、弾性塗膜積層体にスプレーコーティングやロールコーティング、フローコーティング、ローラー、刷毛による塗装などの塗装方法により塗布して塗膜を形成した後、５〜２００℃で乾燥すればよい。膜厚は特に制限されないが、コスト、塗装性の点から５〜１００μｍの範囲で適宜選択すればよい。
【実施例】
【００４９】
つぎに本発明を実施例をあげて説明するが、本発明はかかる実施例のみに限定されるものではない。
【００５０】
なお、特性の評価に使用した装置および測定条件は以下のとおりである。
【００５１】
（貯蔵安定性試験）
２５０ｍｌのプラスチック製のビンに複合体粒子を２００ｇ入れ、５０℃に設定した恒温層内に４週間静置する。その後、複合体粒子の状態を目視で確認し、ゲル化しているかどうかを確認する。
評価基準は、ゲル化していない場合を○、ゲル化している場合を×とする。
【００５２】
（温冷繰返し試験）
被験塗板を２３℃で７日間乾燥した後、−２０℃の空気中に２時間静置し、その後１０℃の水中に２時間浸漬する。このサイクルを１０回繰り返した後、２３℃で１日間乾燥し、一次密着（ＪＩＳ  Ｋ５６００−８−５）および割れ（ＪＩＳ  Ｋ５６００−８−４）の等級を評価する。
【００５３】
一次密着の評価基準
密度を０〜５の等級（小さい方が０）に、大きさをＳ１〜Ｓ５の等級（Ｓ１の方が小さい）に、深さをａ〜ｂの等級（ａの方が浅い）に分け、たとえば２（Ｓ１）ａのように記載する。
【００５４】
割れの評価基準
密度を０〜５の等級（小さい方が０）に、大きさをＳ０〜Ｓ５の等級（Ｓ０の方が小さい）に、深さをａ〜ｃの等級（ａの方が浅い）に分け、たとえば２（Ｓ１）ｂのように記載する。
【００５５】
実施例１
２Ｌのステンレススチール製のオートクレーブに、イオン交換水５００ｇ、式：
【化４】
0005673288.tif 000005
（式中、ｎは１０と１１の混合物）で示される化合物（２−１）の３８質量％水溶液０．７８９ｇ（化合物（２−１）の濃度６００ｐｐｍ／水）を仕込み、系内を窒素ガスで充分に置換後、減圧にした。続いて重合槽内を系内圧力が０．７５〜０．８０ＭＰａとなるようにＶＤＦ／ＴＦＥ／ＣＴＦＥ（＝７４／１４／１２モル％）混合単量体を圧入し、７０℃に昇温した。
【００５６】
ついで過硫酸アンモニウム（ＡＰＳ）１．０ｇ(２０００ｐｐｍ／水)を４ｍＬのイオン交換水に溶解した重合開始剤溶液および酢酸エチル０．７５ｇ（１５００ｐｐｍ／水）を窒素ガスで圧入し、６００ｒｐｍで撹拌しながら反応を開始した。
【００５７】
重合の進行に伴い内圧が降下し始めた時点で、ＶＤＦ／ＴＦＥ／ＣＴＦＥ（＝７４／１４／１２モル％）混合単量体を内圧が０．７５〜０．８０ＭＰａを維持するように供給した。重合開始から２時間５分後に未反応単量体を放出し、オートクレーブを冷却して、固形分濃度１０．６質量％の含フッ素重合体(Ｉａ)のディスパージョンを得た。
【００５８】
撹拌翼、冷却管、温度計を備えた内容量２Ｌの四つ口フラスコに、含フッ素重合体(Ｉａ)ディスパージョン１２００ｇを仕込み、これにシード重合の際のシード粒子の安定性確保のために界面活性剤（三洋化成（株）製、エレミノールＪＳ−２０）を含フッ素重合体固形分に対して１質量％、ＲＭＡ−４５０Ｍ（日本乳化剤（株）製）を含フッ素重合体固形分に対して３質量％、ＲＳ−３０００（日本乳化剤（株）製）を含フッ素重合体固形分に対して１質量％添加した。撹拌下に水浴中で加温し、該フラスコ内の温度を７５℃に上げた。別途、ＭＭＡとＢＡとＡＡの８７．４／１０／２．６（モル％比）の混合単量体とＡＰＳの１％水溶液（混合単量体の０．１５８質量％に相当する量）の混合エマルジョンを調製し、この混合エマルジョンを２時間かけてフラスコ中に滴下し、重合した。重合開始２．５時間後に、前記フラスコ内の温度を８０℃に上げ、２時間保持したのち冷却し、アンモニア水で中和してｐＨを７に調整し、３００メッシュの金網で濾過して青白色のフッ素−アクリル複合粒子（平均粒子径２００ｎｍ）の水性分散体を製造した。得られた複合粒子の酸価は６ｍｇＫＯＨ／ｇであった。
【００５９】
得られた複合粒子の水性分散液を用いて、以下の処方で建築用の耐候性水性塗料組成物（白塗料組成物）を調製した。
【００６０】
(白塗料組成物の処方)
フッ素−アクリル複合体粒子の水性分散液            ６５．００質量部
水                                                  ９．１２質量部
酸化チタン                                        ３１．３９質量部
顔料分散剤                                          ２．３５質量部
凍結防止剤                                          １．７９質量部
ｐＨ調整剤                                          ０．０４質量部
消泡剤                                              ０．１１質量部
増粘剤１                                            ０．３８質量部
増粘剤２                                            ０．４０質量部
造膜助剤                                            ２．３５質量部
【００６１】
使用した各成分はつぎのものである。
酸化チタン：石原産業（株）製タイペークＣＲ−９７（商品名）
顔料分散剤：サンノプコ（株）製ノプコスパースＳＮ−５０２７(商品名)
凍結防止剤：エチレングリコール
ｐＨ調整剤：アンモニア水
消泡剤：ダウコーニング社製ＦＳアンチフォーム０１３Ａ（商品名）
増粘剤１：旭電化工業（株）製アデカノールＵＨ−４２０（商品名）
増粘剤２：ローム・アンド・ハーツ・ジャパン(株)製プライマルＡＳＥ−６０（商品名）
造膜助剤：アジピン酸ジエチル
【００６２】
得られた白塗料組成物をスレート板（予めアクリルゴム系塗料（日本特殊塗料（株）製のハイプルーフ（商品名）を２００ｇ／ｍ2となるように塗装し、室温で１日間乾燥させたもの）に１５０ｇ／ｍ2となるように刷毛塗りし、室温で１日間乾燥させ、被験塗板を作製した。
【００６３】
得られた被験塗板について貯蔵安定性試験および温冷繰返し試験を行った。また、温冷繰返し試験および貯蔵安定性の結果を総合的に判断し、いずれの試験でも良好な結果を得られた場合を総合判定として○とした。結果を表１に示す。
【００６４】
実施例２〜３および比較例１〜２
アクリル重合体を表１に示すモノマー組成としたほかは実施例１と同様にしてフッ素−アクリル複合粒子を製造し、それぞれ得られたフッ素−アクリル複合粒子を用いて実施例１と同様にして白塗料組成物を調製した。
【００６５】
得られた白塗料組成物を用いて実施例１と同様にして被験塗板を作製し、得られた被験塗板について貯蔵安定性試験および温冷繰返し試験を行った。結果を表１に示す。
【００６６】
【表１】
0005673288.tif 000006
【００６７】
表１の結果から、複合体粒子の酸価を調整することにより、弾性塗料との密着性に優れ割れにも強い塗膜が得られるということが分かる。